СПОСОБ ФЛЕКСОГРАФИЧЕСКОЙ ПЕЧАТИ, ВКЛЮЧАЮЩИЙ ВОЗМОЖНОСТЬ ПЕЧАТИ ПО ВЛАЖНОМУ СЛОЮ

1. Способ флексографической печати, включающий следующие стадии:
a) печать на подложке первого слоя радиационно-отверждаемой типографской краски, подходящей для флексографической печати по влажному слою, при этом упомянутая типографская краска содержит комбинацию из одного или нескольких нереакционноспособных полимеров и необязательно одного или нескольких нереакционноспособных растворителей по меньшей мере с одним реакционноспособным мономером и/или олигомером, пигментами и добавками, причем упомянутый полимер только частично растворим в упомянутом мономере и/или олигомере или растворим в упомянутом мономере и/или олигомере после добавления нереакционноспособных растворителей;
b) перевод упомянутого напечатанного первого слоя типографской краски в гелеобразное состояние, при этом упомянутый слой гелеобразной типографской краски характеризуется прочностью, достаточной для проведения последующих стадий печати;
с) после печать второго слоя типографской краски в жидком состоянии поверх по меньшей мере части упомянутого подвергшегося гелеобразованию первого слоя типографской краски, при этом упомянутый второй слой типографской краски при печати превращается в слой геля;
d) последовательную печать всех слоев типографских красок, осуществляемую после стадий от а) до с) до нанесения на подложку всех красок;
e) одновременное отверждение всех слоев типографских красок при использовании излучения электронного пучка (ЭП) или ультрафиолетового пучка (УФ).
2. Способ флексографической печати по п.1, в котором типографская краска до печати содержит растворитель, часть которого испаряется после печати упомянутого первого слоя типографской краски, что в результате приводит к осаждению упомянутого полимера и получению упомянутого слоя подвергшейся гелеобразованию типографской краски, при этом упомянутая подвергшаяся гелеобразованию типографская краска характеризуется твердостью, равной по меньшей мере 4 градусам по Шору 00 в соответствии с документом ASTM D2240-05 Standard Test Method for Rubber Property.
3. Способ флексографической печати по п.1, в котором упомянутая типографская краска представляет собой гель, и упомянутый первоначальный гель в процессе нанесения обратимо разжижают под действием сдвиговых усилий для получения жидкой типографской краски для флексографической печати, которая возвращается в гелеобразное состояние при нанесении на используемую при печати подложку, при этом упомянутая подвергшаяся гелеобразованию типографская краска характеризуется твердостью, равной по меньшей мере 4 градусам по Шору 00 в соответствии с документом ASTM D2240-05 Standard Test Method for Rubber Property.
4. Способ флексографической печати по п.1, в котором параметры растворимости Хансена упомянутой типографской краски первоначально регулируют для получения однофазной жидкой типографской краски флексографической печати, а после этого модифицируют в напечатанной типографской краске для изменения упомянутого напечатанного слоя типографской краски и превращения ее в гель.
5. Способ флексографической печати по п.1, в котором стадию отверждения всех слоев типографской краски осуществляют под действием излучения, при этом упомянутое излучение выбирают из источника ультрафиолетового излучения, испускающего излучение с длинами волн в диапазоне в пределах от 200 нм до 400 нм, и электронов, полученных в аппарате, генерирующем электронный пучок.
6. Способ флексографической печати по любому из пп.2-5, в котором упомянутая твердость геля составляет по меньшей мере 4 по Шору 00 предпочтительно по меньшей мере 10 по Шору 00.
7. Типографская краска флексографической печати, содержащая полимер и комбинацию жидкостей, в основном состоящая из радиационно-отверждаемых мономеров и/или олигомеров, разбавителей, красителей, добавок, фотоинициаторов и необязательно небольших количеств нереакционноспособного растворителя, причем компоненты характеризуются параметрами растворимости Хансена, точно отрегулированными для получения типографской краски, обладающей способностью образовывать гель, демонстрирующий требуемые физические характеристики, которая находится в жидкой форме в присутствии небольшого количества нереакционноспособного растворителя, или которую переводят в жидкое состояние во время процесса печати, в результате механического или термического воздействия.
8. Типографская краска по п.7, где полимером являются нереакционноспособные полимеры, в количестве от 0,1 мас.% до 10 мас.% в расчете на совокупную рецептуру при использовании системы, не содержащей ЛОС.
9. Типографская краска по п.8, где при содержании в типографской краске нереакционноспособного растворителя его количество составляет от 1 мас.% до 15 мас.% в расчете на совокупную рецептуру.
10. Типографская краска по п.8, где упомянутые нереакционноспособные полимеры выбраны из группы, которая включает кетоновые соединения, алкилфенольные соединения, акриловое соединение, метакриловое соединение, полиамид, эпоксиполиамид, модифицированное малеиновое соединение, модифицированное фенольное соединение, кетоформальдегиды, полиуретан, сложные полиэфиры, поливинилбутирали и тому подобное.
11. Типографская краска по п.7, где упомянутые мономеры и/или олигомеры используют в количестве от 15 мас.% до 80 мас.% в расчете на совокупную композицию типографской краски.
12. Типографская краска по п.11, где количество мономера находится в диапазоне от 0% до 80% (масс./масс.) в расчете на совокупную композицию типографской краски.
13. Типографская краска по п.11, где количество олигомера находится в диапазоне от 0% до 80% (масс./масс.) в расчете на совокупную композицию типографской краски.
14. Типографская краска по п.7, где упомянутые олигомеры образованы радиационно-отверждаемыми материалами, использующимися в рецептурах типографских красок, лакокрасочных материалов и покрытий, и включают один или более олигомеров, выбранных из акрилатов сложных полиэфиров, маловязких эпоксиакрилатов, акриловых акрилатов и полиуретанакрилатов, аминакрилата, акрилата эпоксидированного соевого масла и тому подобного.
15. Типографская краска по п.7, где мономеры, выбраны из радиационно-отверждаемых материалов, использующихся в рецептурах типографских красок, лакокрасочных материалов и покрытий, и включают один или более мономеров, выбранных из акриловых сложных эфиров, выбранных из следующей далее группы:
триметилолпропантриакрилат (ТМПТА), 1,6-гександиолдиакрилат (ГДДА),
трипропиленгликольдиакрилат (ТРПГДА), этоксилированный (3)
триметилолпропантриакрилат (ТМПЗЭОТА), этоксилированный (6)
триметилолпропантриакрилат (ТМП6ЭОТА), этоксилированный (9)
триметилолпропантриакрилат (ТМП9ЭОТА), пропоксилированный (6)
триметилолпропантриакрилат (ТМП6ПОТА), пропоксилированный (3)
глицерилтриакрилат (ГЗПОТА), дитриметилолпропантриакрилат (ДТМПТА),
дипропиленгликольдиакрилат (ДПГДА), этоксилированный (5) пентаэритриттетраакрилат (ППТТА), пропоксилированный (2) неопентилгликольдиакрилат (НПГ2ПОДА), этоксилированный (2) 1,6-гександиолдиакрилат (ГД2ЭОДА); циклоалифатический эпоксид, одного или нескольких представителей, выбранных из полифункциональных циклоалифатических эпоксидов и полифункциональных виниловых простых эфиров, и тому подобное.
16. Типографская краска по п.7, где упомянутые нереакционноспособные растворители выбраны из группы, которая включает гликолевые простые эфиры и гликолевые сложные эфиры, а также спирты, кетоны, ароматические и алифатические углеводороды, сложные эфиры и любые другие растворители, которые могут быть объединены с радиационно-отверждаемыми материалами при очень низком уровне содержания и промотируют контроль параметра растворимости Хансена для получения жидкой среды, способной растворять выбранный полимер или его заданные сегменты.
17. Типографская краска по п.7 или 16, где нереакционноспособный растворитель использован в количестве от 1 мас.% до 15 мас.% в расчете на совокупную рецептуру.
18. Типографская краска по п.8, где отверждаемое или неотверждаемое гелеобразующее вещество присутствует в количестве в диапазоне от приблизительно 1% до приблизительно 50% в расчете на совокупную массу типографской краски при отсутствии в типографской краске летучих органических соединений.
19. Типографская краска по п.8, где органическое гелеобразующее вещество нанесено в системе, катионно-отверждаемой под действием УФ, и отверждаемые функциональные группы включают группы эпокси, винилового простого эфира, аллила, стирола и других винилбензольных производных или оксетана, катионно-отверждаемые мономеры и олигомеры.
20. Типографская краска флексографической печати, претерпевающая фазовый переход, содержащая неотверждаемый материал и радиационно-отверждаемую среду, содержащую мономеры и/или олигомеры, в которой упомянутый материал гелеобразующего вещества частично растворим, при этом упомянутая типографская краска не содержит летучих органических соединений.
21. Типографская краска по п.20, которая характеризуется твердостью равной, по меньшей мере 4 по Шору 00 в соответствии с документом ASTM D2240-05 Standard Test Method for Rubber Property.
22. Типографская краска по п.20, где упомянутая отверждаемая среда содержит по меньшей мере одно этиленненасыщенное соединение, включающее мономеры, олигомеры или их комбинации, в количестве от приблизительно 10% до 70% в расчете на совокупную массу типографской краски.
23. Типографская краска по п.18, где гелеобразующее вещество образовано блок-полимером, частично нерастворимым в упомянутой радиационно-отверждаемой среде при температурах от приблизительно 15°C до приблизительно 35°C.
24. Типографская краска по п.21, где композиция упомянутой отверждаемой среды содержит один или более представителей, выбранных из акрилатов сложных полиэфиров, эпоксиакрилатов, акриловых акрилатов и полиуретанакрилатов, триметилолпропантриакрилата, трипропиленгликольдиакрилата, 1,6- гександиолдиакрилата, N-винилпирролидона, N-метилпирролидона (NМП), изоборнил(мет)акрилата, 2-феноксиэтилакриолата и тому подобного.
25. Типографская краска по п.8, которая содержит разбавители, красители, стабилизаторные добавки, выравнивающие добавки, диспергирующие добавки и/или синергетические добавки.
26. Флексографическая печатная машина, включающая средства нагревания или воздействия сдвиговыми усилиями подвергшейся гелеобразованию типографской краски по любому из пп.18-24, которая является подходящей для изменения в результате перемешивания или нагревания с превращением из гелеобразного состояния в текучую типографскую краску с вязкостью менее чем 4000, предпочтительно менее чем 2500 сПз для использования в системе накатывания краски флексографической печатной машины.
27. Флексографическая машина по п.26, которая включает средства переноса типографской краски, в том числе анилоксовые валики и печатные формы, средства очищения для удаления избыточной типографской краски, нанесенной поверх анилоксовых валиков, таким образом, чтобы сохранить типографскую краску только внутри ячеек анилоксового валика, подобно ракельному ножу, используемому в системе глубокой или обычной флексографической печати, при наличии или в отсутствие закрытой камеры.